(57)【要約】【課題】貫通孔を金属めっきによって充填して成る貫通孔導体に未充填部分がなく、高い接続信頼性を有する配線基板を提供する。【解決手段】金属箔から成り、絶縁層１の下面に配設された第１の配線導体層２および絶縁層１の上面に配設された第２の配線導体層３と、第１の配線導体層２上の絶縁層１に形成された貫通孔９に充填された金属めっきから成り、第１および第２の配線導体層２・３間を電気的に接続する貫通孔導体４とを具備し、貫通孔９の上端外周からこれを取り囲む第２の配線導体層３の内周端までの距離Ｌを、貫通孔９の高さＨおよび第２の配線導体層３の厚みＴに対して、高さＨ以上で、かつ高さＨに厚みＴを加えた長さ以下とするとともに、貫通孔９の内周面の算術平均粗さＲａを０．３μｍ〜０．６μｍの範囲とした配線基板５である。【選択図】　図３
2004111471.tif 000002
【特許請求の範囲】
【請求項１】
金属箔から成り、絶縁層の下面に配設された第１の配線導体層および前記絶縁層の上面に配設された第２の配線導体層と、前記第１の配線導体層上の前記絶縁層に形成された貫通孔に充填された金属めっきから成り、前記第１および第２の配線導体層間を電気的に接続する貫通孔導体とを具備し、前記貫通孔の上端外周からこれを取り囲む前記第２の配線導体層の内周端までの距離Ｌを、前記貫通孔の高さＨおよび前記第２の配線導体層の厚みＴに対して、高さＨ以上で、かつ高さＨに厚みＴを加えた長さ以下とするとともに、前記貫通孔の内周面の算術平均粗さＲａを０．３μｍ〜０．６μｍの範囲としたことを特徴とする配線基板。
【発明の詳細な説明】
【０００１】
【発明の属する技術分野】
本発明は、例えば、多層配線基板および半導体素子収納用パッケージ等に適した配線基板に関するものであり、より詳細には、高密度配線が可能で、高い実装信頼性を有する、金属めっきで充填された貫通孔導体を備えた配線基板に関するものである。
【０００２】
【従来の技術】
近年、電子機器は小型化が進んでいるが、携帯情報端末の発達や、コンピュータを持ち運んで操作するいわゆるモバイルコンピューティングの普及によってさらに小型・薄型かつ高精細の多層配線基板が求められる傾向にある。
【０００３】
また、通信機器に代表されるように、高速動作が求められる電子機器が広く使用されるようになってきた。高速動作が求められるということは、高い周波数の信号に対し、正確なスイッチングが可能である等の多種な要求を含んでいる。そのような電子機器に対応するため、高速な動作に適した多層配線基板が求められている。
【０００４】
高速動作を行なうためには、配線の長さを短くし、電気信号の伝播に要する時間を短縮することが必要である。配線の長さを短縮するために、配線の幅を細くし、配線の間隙を小さくするという、小型・薄型かつ高精細の多層配線基板が求められる傾向にある。
【０００５】
そのような高密度配線の要求に対応するため、微細な配線導体層を平易に形成できる多層配線基板の製造方法が特開平１０−２７９５９号公報等にて提案されている。この方法は、表面に金属から成る導体回路が形成された転写シートと半硬化状態の絶縁層を圧接して導体回路を絶縁層に転写埋入させ、転写シートを除去し絶縁層の表面に配線導体層が埋入された回路基板を得て、これら回路基板を複数枚積層して一体化するというものである。
【０００６】
しかしながら、この方法は、貫通孔導体であるビアホール導体の設計の自由度を高めるとともに工程の簡略化を図るために、導電性ペーストをビアホール（貫通孔）中に充填することにより配線導体層間の接続を行なっているために、例えばビアホールの径を６０μｍ以下と小さくした場合、直径１０μｍ程度の金属粒子で構成された導電性ペーストでは、ビアホールに充填が可能な量が制限されてしまうため、充填された導電性ペーストの金属粒子間の接触点が少なくなることから、ビアホール導体の抵抗が増加し配線導体層間の電気的な接続信頼性が低下するという問題点があった。
【０００７】
このような問題点を解決するために、特開２０００−３４９４３７号公報には、絶縁層の上下に第１および第２の配線回路層（配線導体層）を形成するとともに、絶縁層に形成したビアホール（貫通孔）にメッキ金属層（めっき金属）を形成（充填）して成るビア導体（貫通孔導体）を介して第１および第２の配線回路層を電気的に接続して成る多層配線基板（配線基板）が提案されている。この多層配線基板（配線基板）はビア導体をメッキ金属層で形成したことが特徴であり、例えば、以下の方法で製作される。
【０００８】
即ち、絶縁基板の表面に第１の配線回路層が被着形成されて成るコア基板の表面に、熱硬化性樹脂を含有する軟質の絶縁層を形成し、絶縁層の表面に金属箔によって形成された第２の配線回路層を被着形成するとともに、第２の配線回路層を絶縁層表面に埋設し、第２の配線回路層が被着形成された絶縁層の表面に離型性フィルムを貼り付けた後、加熱して絶縁層を熱硬化し、レーザー光の照射によって第２の配線回路層が被着形成された絶縁層を貫通するとともに、第１の配線回路層に到達するビアホールを形成させ、ビアホールの内壁に金属めっき層を形成し、第１の配線回路層と第２の配線回路層とを電気的に接続するものである。
【０００９】
この方法によれば、ビアホールの内部を直径が数ｎｍの金属めっきで緻密に充填することができるため、ビアホールの径を例えば６０μｍ以下と小さくしても、ビア導体の抵抗が増加したり、電気的な接続信頼性が低下することはない。
【００１０】
【特許文献１】
特開平１０−２７９５９号公報
【特許文献２】
特開２０００−３４９４３７号公報
【００１１】
【発明が解決しようとする課題】
しかしながら、上記のような貫通孔を金属めっきによって充填してビア導体を形成した配線基板（多層配線基板）においては、貫通孔内にめっき金属を充填する際、めっき金属は貫通孔底部よりも基板表面および貫通孔上部の方が析出しやすい傾向があるため、金属めっき層が貫通孔の底面よりも配線導体層である金属箔の端面から優先的に形成され、貫通孔の底面からの金属めっきによって貫通孔が充填される前に貫通孔の上面を覆ってしまい、貫通孔の底面へのめっき金属原子の供給が阻害されてしまう。その結果、貫通孔の底面からの金属めっき層の形成が停止してしまうことから、金属箔の端面から成長し貫通孔の上面を覆った金属めっき層と、貫通孔の底面から貫通孔を充填しながら形成した金属めっき層との間に未充填部分が形成されてしまい、例えばシェア強度等の接続信頼性評価の際に破断がこの未充填部分を起点として発生し、機械的な接続信頼性を低下させるという問題点を誘発していた。
【００１２】
本発明は上記問題点を解決するために案出されたものであり、その目的は、直径が数ｎｍの金属めっきで貫通孔が緻密に充填され、低電気抵抗であり、かつ貫通孔内に未充填部分が存在せず、高い機械的接続信頼性および電気的接続信頼性を有する貫通孔導体を形成した高密度配線が可能な配線基板を提供することにある。
【００１３】
【課題を解決するための手段】
本発明の配線基板は、金属箔から成り、絶縁層の下面に配設された第１の配線導体層および前記絶縁層の上面に配設された第２の配線導体層と、前記第１の配線導体層上の前記絶縁層に形成された貫通孔に充填された金属めっきから成り、前記第１および第２の配線導体層間を電気的に接続する貫通孔導体とを具備し、前記貫通孔の上端外周からこれを取り囲む前記第２の配線導体層の内周端までの距離Ｌを、前記貫通孔の高さＨおよび前記第２の配線導体層の厚みＴに対して、高さＨ以上で、かつ高さＨに厚みＴを加えた長さ以下とするとともに、前記貫通孔の内周面の算術平均粗さＲａを０．３μｍ〜０．６μｍの範囲としたことを特徴とするものである。
【００１４】
本発明の配線基板によれば、貫通孔導体が形成される貫通孔の上端外周からこれを取り囲む第２の配線導体層の内周端までの距離Ｌを、貫通孔の高さＨおよび第２の配線導体層の厚みＴに対して、高さＨ以上の長さとし、かつ高さＨに厚みＴを加えた長さ以下の長さとしたことから、第２の配線導体層である金属箔の端面から金属めっきが優先的に析出しても、貫通孔の底面から同じ析出速度で析出する金属めっきによって貫通孔が充填される前に貫通孔の上面を覆うことがないため、貫通孔の底面からの金属めっきの析出を阻害することがなく、貫通孔の内部に未充填部分が形成されることがない。
【００１５】
さらに、貫通孔の内周面の算術平均粗さＲａを０．３μｍ〜０．６μｍの範囲としたことから、第２の配線導体層である金属箔の端面から析出する金属めっきの密着性を高くすることができ、ハガレやフクレ・ボイド等の欠陥を生じることがない。その結果、機械的接続信頼性および電気的接続信頼性を高くすることができる。
【００１６】
【発明の実施の形態】
次に、本発明の配線基板を添付図面に基づき詳細に説明する。
【００１７】
図１は、本発明の配線基板を半導体素子を搭載する半導体素子搭載用基板に適用した場合の実施の形態の一例を示す断面図であり、１は絶縁層、２は第１の配線導体層、３は第２の配線導体層、４は第１および第２の配線導体層２・３間を電気的に接続する貫通孔導体である。この絶縁層１、第１の配線導体層２、第２の配線導体層３および貫通孔導体４で半導体素子６を搭載するための配線基板５が形成され、半導体素子６の電極が例えば半田ボール７を介して第２の配線導体層３に接続される。
【００１８】
本発明の配線基板５は、図２に要部拡大断面図で示すように、熱硬化性樹脂を含有する軟質の絶縁層１の下面に第１の配線導体層２を形成し、絶縁層１の上面に第２の配線導体層３を形成するとともに、第１の配線導体層２と第２の配線導体層３とを貫通孔導体４で導通した構造を有している。
【００１９】
ここで用いられる絶縁層１は、繊維体を含まない熱硬化性樹脂、あるいは熱硬化性樹脂と無機質フィラーとから成る絶縁性複合材料によって構成することが望ましい。
【００２０】
この絶縁層１中に繊維体を含まないことが望ましいのは、繊維体が含まれると、ガラス織布自体の不均一性によって、貫通孔導体４を形成するための貫通孔を形成したときに貫通孔の径にバラツキが生じやすく、特に、ガラス織布等の繊維体を含む場合には、多湿中で長期保存するとガラス繊維と有機樹脂との界面を水分が拡散してマイグレーションをもたらす等の弊害が生じるためである。
【００２１】
この絶縁層１の厚みは、１０μｍ以上、特に４０μｍ以上であることが望ましく、その厚みが１０μｍよりも薄いと、絶縁層１による外気中の水分の内部への拡散を十分に抑制することが難しく、絶縁層１間においてマイグレーションが生じやすくなる。
【００２２】
この絶縁層１中の熱硬化性樹脂としては、ＰＰＥ（ポリフェニレンエーテル）・ＢＴ（ビスマレイミドトリアジン）レジン・エポキシ樹脂・ポリイミド樹脂・フッ素樹脂・フェノール樹脂・ポリアミドビスマレイミド等の樹脂が望ましい。また、この絶縁層１中には無機質フィラーを配合することによって、配線基板５の強度を高めることが望ましい。
【００２３】
このときに用いられる無機質フィラーとしては、ＳｉＯ２・Ａｌ２Ｏ３・ＡｌＮ等が好適であり、フィラーの形状は平均粒径が２０μｍ以下、特に１０μｍ以下、最適には７μｍ以下の略球形状の粉末が用いられる。この無機質フィラーは、有機樹脂：無機質フィラーの体積比率で１５：８５〜９５：５の比率範囲で混合される。
【００２４】
このような絶縁層１は、例えば、未硬化の熱硬化性有機樹脂、または未硬化の熱硬化性有機樹脂と無機質フィラー等の組成物を混練機や３本ロール等の手段によって十分に混合し、これを圧延法・押出法・射出法・ドクターブレード法等によって軟質のシート状に成形し、後述する金属層の形成等の所定の工程を施した後、加熱硬化すること等により作製される。なお、軟質とは、未硬化または半硬化状態を意味し、半硬化の状態とするには、熱硬化性樹脂が完全硬化するに十分な温度よりもやや低い温度に加熱すればよい。
【００２５】
第１の配線導体層２および第２の配線導体層３は、銅または銅を主成分とする銅合金等の金属箔を所定パターンに被着形成したものから成り、例えば、絶縁層１となる軟質のシートの両面全体に金属箔を接着した後、フォトレジスト形成・パターン露光・現像・レジスト除去の工程からなるフォトレジスト法に従い形成することができる。または、絶縁層１となる軟質のシートの両面に、予めフォトレジスト法によって形成された第１の配線導体層２の鏡像パターンおよび第２の配線導体層３の鏡像パターンを転写することによって形成することができる。
【００２６】
以上のようにして、第１の配線導体層２および第２の配線導体層３を絶縁層１となる軟質のシートの上下面に形成した後、この軟質のシートを完全に熱硬化処理することが望ましい。これは、絶縁層１が未硬化または半硬化の場合には、後述する貫通孔の形成後に熱硬化処理を施すと、熱硬化に伴う収縮により貫通孔の径が変化したり、貫通孔の形成個所が熱硬化時の収縮によってずれ、貫通孔導体４の位置精度が低下するという問題があり、また、後述する貫通孔導体４形成のためのめっき処理の際に、めっき液が未硬化または半硬化の絶縁層１中に浸透して、めっき液等に含有される酸によって第１の配線導体層２や第２の配線導体層３がショートしたり断線する等の不具合が発生する恐れがあるためである。
【００２７】
熱硬化にあたっては、図３に図２に示した貫通孔導体４における金属めっき充填前の状態を示す要部拡大断面図で示すように、絶縁層１の表面にＥＴＦＥ（テトラフルオロエチレン−エチレン共重合体）等の透明の離型性フィルム８を貼り付けて、絶縁層１中の熱硬化性樹脂が硬化するに十分な温度で熱プレスすることにより行なうことができる。
【００２８】
熱硬化する方法としては、例えば真空プレス装置を用いると離型性フィルム８と絶縁層１の間に閉じこめられた空気を脱気することができるので、密着性を上げることができ、より好ましい。
【００２９】
なお、熱硬化処理の終了後、離型性フィルム８は、後述するめっき処理の際のレジストとして利用できることから、離型性フィルム８はめっき処理後に剥がすことが望ましい。
【００３０】
さらにこの離型性フィルム８は、フッ化エチレンを含むことが望ましく、高温かつ強アルカリ性でホルマリンを含む無電解めっき液に長時間浸漬されても剥離や変質を起こさない材料として、フッ化エチレンを含む樹脂フィルムは優れた性能を示す。フッ化エチレンを含む樹脂としては、例えばＰＴＦＥ（四沸化エチレン樹脂）・ＰＦＡ（四沸化エチレン−パーフルオロアルコキシエチレン共重合樹脂）・ＦＥＰ（四沸化エチレン−６沸化プロピレン共重合樹脂）・ＥＴＦＥ（四沸化エチレン−エチレン共重合樹脂）等がある。フッ化エチレンを含む樹脂フィルムであれば、上記以外にも使用できる。
【００３１】
これらの第１の配線導体層２および第２の配線導体層３は、貫通孔導体４を介して上下に電気的に接続されている。このような貫通孔導体４は、絶縁層１に貫通孔９を形成し、この貫通孔９内に金属めっきから成る導体を充填することにより形成され、例えば、以下の工程により形成できる。
【００３２】
まず、レーザ光の照射によって、絶縁層１に対して貫通孔９を形成する。貫通孔９の形成は、上面の離型性フィルム８および絶縁層１を貫通して第１の配線導体層２に達するように形成する。
【００３３】
貫通孔９の形成には、炭酸ガス等のレーザ加工が好適である。レーザビームは上面の離型性フィルム８の表面から離型性フィルム８および絶縁層１を貫いて第１の配線導体層２の表面で止まる。第１の配線導体層２は銅等の金属箔によって形成されており、金属は絶縁層１よりもレーザ加工されにくいので、比較的容易に適当なビーム強度を選択できる。
【００３４】
次に、この貫通孔９内にめっき法により銅等の金属めっきを、第１の配線導体層２と第２の配線導体層３とがこの金属めっきで接続されるようにして充填することにより形成できる。
【００３５】
本発明においては、第２の配線導体層３は、貫通孔９の上端外周からこれを取り囲む第２の配線導体層３の内周端までの距離Ｌを、貫通孔９の高さＨおよび第２の配線導体層３の厚みＴに対して、貫通孔９の高さＨ以上の長さに設定し、かつ貫通孔９の高さＨに第２の配線導体層３の厚みＴを加えた長さ以下の長さに設定した範囲内で形成し、さらに貫通孔９の内周面の算術平均粗さＲａを０．３μｍ〜０．６μｍの範囲内で形成しておくことが重要である。
【００３６】
これは、距離Ｌが貫通孔９の高さＨ未満の長さの場合は、貫通孔９の内周面（内壁）に後述するめっきによって金属めっき層が貫通孔９の底面および第２の配線導体層３である金属箔の端面から同時に形成されるため、第２の配線導体層３である金属箔の端面からの金属めっき層の形成によって貫通孔９の底面からの金属めっき層の形成が阻害され、貫通孔９内に金属めっきの未充填部分を含むこととなり機械的接続信頼性を低下させるためである。また、距離Ｌが貫通孔９の高さＨに第２の配線導体層３の厚みＴを加えた長さを超える場合は、第２の配線導体層３の金属箔の端面からの金属めっき層の形成が貫通孔９の上面端に接続されないこととなり、配線導体に断線が生じるためである。
【００３７】
さらに、貫通孔９の内周面の算術平均粗さＲａが０．３μｍ未満の場合は、貫通孔９の底面からの金属めっきの密着性が不十分となるため、めっき剥がれが発生しやすくなる。他方、この内周面の算術平均粗さＲａが０．６μｍを超える場合は、金属めっき面の凹凸が大きくなって貫通孔９の底面からの金属めっき層との間にボイド等の欠陥を生じやすくなるため、電気的な接続信頼性が低下することとなる。したがって、貫通孔９の内周面の算術平均粗さＲａを０．３μｍ〜０．６μｍの範囲とする必要がある。
【００３８】
このように、貫通孔９の内周面の算術平均粗さＲａを０．３μｍ〜０．６μｍの範囲とするには、例えば、過マンガン酸カリウム等のエッチング液のエッチング時間を調整したり、エッチング液の液温・濃度や撹拌スピード等のエッチング条件を制御したりすることによって、算術平均粗さＲａを所望の範囲に調整することができる。
【００３９】
貫通孔９の内壁に金属めっきを充填する方法としては、電解めっき法や無電解めっき法等の任意のめっき方法が採用できるが、特に、無電解めっき法が好適である。無電解めっき法の場合には、貫通孔９が形成された絶縁層１から成る基板を触媒溶液中に浸漬すると、貫通孔９の底面および第２の配線導体層３である金属箔の端面に触媒が塗布される。次いで、この基板を無電解めっき液中に浸漬すると、触媒が塗布された貫通孔９の内部に金属めっきが充填されるとともに、第２の配線導体層３である金属箔の端面からも金属めっき層が形成され、これが貫通孔９の内部に充填された金属めっきと接続されて貫通孔導体４を形成することができる。
【００４０】
無電解めっき法としては、例えば、硫酸銅・ホルマリン・水酸化ナトリウム・キレート剤・添加剤等から成る無電解銅めっき液を使用すると、第１および第２の配線導体層２・３である銅箔との密着強度が高く、また、低抵抗である等のことから、より好ましい。
【００４１】
また、無電解めっき法によって貫通孔導体４を形成する際に、上面の離型性フィルム８によって第２の配線導体層３である金属箔の表面（上面）には金属めっきは析出されず、第２の配線導体層３である金属箔の端面からのみ金属めっき層が形成され、この金属めっき層が貫通孔９の底面から析出して貫通孔９の内部を充填した金属めっきと接続することによって、貫通孔導体４が形成される。
【００４２】
以上のようにして、絶縁層１の下面に配設された第１の配線導体層２および絶縁層１の上面に配設された第２の配線導体層３と、第１の配線導体層２上の絶縁層１に形成された貫通孔９に充填された金属めっきから成る貫通孔導体４とを具備し、貫通孔導体４によって第１の配線導体層２と第２の配線導体層３とが電気的に接続された配線基板５を作製することができる。そして、本発明の配線基板５によれば、貫通孔９の上端外周からこれを取り囲む第２の配線導体層３の内周端までの距離Ｌを、貫通孔９の高さＨおよび第２の配線導体層３の厚みＴに対して、高さＨ以上で、かつ高さＨに厚みＴを加えた長さ以下とするとともに、貫通孔９内周面の算術平均粗さＲａを０．３μｍ〜０．６μｍの範囲としたことから、直径が数ｎｍの金属めっきで貫通孔９の内部が緻密に充填されて形成された貫通孔導体４を有するものとなり、低電気抵抗であり、かつ貫通孔９内に未充填部分が存在しない貫通孔導体４によって第１および第２の配線導体層２・３間を電気的に接続することができ、高い機械的接続信頼性と電気的接続信頼性を有する高密度配線が可能である。
【００４３】
なお、本発明の配線基板は上述の実施の形態の例に限定されるものではなく、本発明の要旨を逸脱しない範囲であれば種々の変更は可能である。例えば上述の実施の形態の例では、本発明の配線基板を半導体素子を搭載する配線基板に適用したが、混成集積回路基板等の他の用途に適用してもよい。
【００４４】
【実施例】
以下、本発明の配線基板を具体例によって詳細に説明するが、本発明は以下の具体例に限定されるものではない。
【００４５】
絶縁層としてＰＰＥ樹脂（ポリフェニレンエーテル樹脂）を用い、さらに無機フィラーとして球状シリカを用い、これらをＰＰＥ樹脂：無機フィラーが体積比で５０：５０となる組成物として、これからドクターブレード法によって厚さ５０μｍの半硬化状態の絶縁層を作製した。
【００４６】
一方、厚み８μｍの配線導体層である銅箔を接着したＰＥＴ（ポリエチレンテレフタレート）から成る樹脂フィルムの銅箔を用いてフォトレジスト法によって表面用配線導体層および裏面用配線導体層を形成した。
【００４７】
次に、絶縁層に対して、この配線導体層を形成した樹脂フィルムを位置合わせして積層し、１２０℃・３００Ｎ／ｃｍ２で加熱加圧した後、樹脂フィルムを剥がした。その結果、絶縁層の表面に配線導体層が転写されていることを確認した。
【００４８】
次に、この絶縁層の表面にフッ素樹脂系の透明な離型性フィルムを貼り付けた後、真空プレス装置を用いて２００Ｎ／ｃｍ２の圧力を加えながら２００℃で１時間加熱して絶縁層を完全に硬化させた。
【００４９】
そして、離型性フィルムを付けたままで、炭酸ガスレーザを用いて絶縁層の表面の配線導体層の所定位置に、高さＨが５０μｍで直径が５０μｍの貫通孔を形成した。この際、貫通孔の上端外周からこれを取り囲む表面の配線導体層の内周端までの距離Ｌ（μｍ）を表１に示すように設定した。
【００５０】
次に、貫通孔の内周面の算術平均粗さＲａが表１に示す０．２μｍ〜０．７μｍの範囲になるようにエッチング液（過マンガン酸カリウム）を用いて、貫通孔の内周面を粗化した。
【００５１】
次に、貫通孔の内周面に銅からなる金属めっき層を充填した。金属めっき法としては、常法により、貫通孔を形成した基板を脱脂液・酸処理液にて洗浄し、パラジウム水溶液の触媒溶液中に浸漬して貫通孔の底面と表面の配線導体層である銅箔の端面に触媒を塗布した。そしてこの基板を硫酸銅・ホルマリン・水酸化ナトリウム・キレート剤および添加剤から成る７０℃の無電解めっき液中に１２時間浸漬して、貫通孔に銅を充填した。
【００５２】
このような方法で貫通孔導体を形成し、その表面から表面の配線導体層との接続状態について、また断面から貫通孔の充填状態について評価した。
【００５３】
さらに、共晶半田を用いて、２６０℃ピークの条件にて半導体素子を実装し、この基板を−５５℃×３０分と１２５℃×３０分の温度サイクルを１０００回繰り返した後の接続状態、外観および導通状態から評価した。それらの評価結果を表１に示す。
【００５４】
【表１】
2004111471.tif 000003
【００５５】
表１に示すように、貫通孔の上端外周からこれを取り囲む表面の配線導体層の内周端までの距離Ｌが貫通孔の高さＨ未満である４０μｍの試料Ｎｏ．１，４，７，１０，１３，１６では、表面の配線導体層である銅箔の端面からの銅めっき層形成によって貫通孔底面からの銅めっき層形成が阻害され、貫通孔内に未充填部分が発生した。また、貫通孔の上端外周からこれを取り囲む表面の配線導体層の内周端までの距離Ｌが貫通孔の高さＨに導体層の厚みＴを加えた長さを越えた６０μｍの試料であるＮｏ．３，６，９，１２，１５，１８では、表面の配線導体層である銅箔の端面から形成された銅めっき層が貫通孔の上端面に接続されず、配線導体に断線が生じた。
【００５６】
さらに、配線導体層の貫通孔の内周面の算術平均粗さＲａが０．３μｍ未満である０．２μｍの試料Ｎｏ．１，２，３では、配線導体層である銅箔の端面から析出する銅めっきの密着性が不十分となるため、めっき剥がれが発生して断線が生じた。また、この内周面の算術平均粗さＲａが０．６μｍを超える０．７μｍの試料Ｎｏ．１６，１７，１８では、銅めっき面の凹凸が大きくなって貫通孔の底面からの銅めっき層との間にボイド等の欠陥を生じ、温度サイクル後に配線導体に断線が生じた。
【００５７】
これに対して、貫通孔の上端外周からこれを取り囲む表面の配線導体層の内周端までの距離Ｌが、貫通孔の高さＨおよび表面の配線導体層の厚みＴに対して、高さＨ以上で、かつ高さＨに厚みＴを加えた長さ以下とするとともに、貫通孔の内周面の算術平均粗さＲａを０．３μｍ〜０．６μｍの範囲とした本発明の配線基板の試料Ｎｏ．５，８，１１，１４では、断線や未充填部分の生じない、接続状態・充填状態および温度サイクル後の接続状態のいずれについても良好な結果が得られた。
【００５８】
【発明の効果】
本発明の配線基板によれば、貫通孔導体が形成される貫通孔の上端外周からこれを取り囲む第２の配線導体層の内周端までの距離Ｌを、貫通孔の高さＨおよび第２の配線導体層の厚みＴに対して、高さＨ以上で、かつ高さＨに厚みＴを加えた長さ以下としたことから、第２の配線導体層である金属箔の端面から金属めっきが優先的に析出しても、貫通孔の底面から同じ析出速度で析出する金属めっきによって貫通孔が充填される前に貫通孔の上面を覆うことがないため、貫通孔の底面からの金属めっきの析出を阻害することがなく、貫通孔の内部に未充填部分が形成されることがない。
【００５９】
さらに、貫通孔の内周面の算術平均粗さＲａを０．３μｍ〜０．６μｍの範囲としたことから、貫通孔の底面からの金属めっきの密着性を高くすることができ、ハガレやフクレ・ボイド等の欠陥を生じることがない。その結果、機械的接続信頼性および電気的接続信頼性を高くすることができる。
【００６０】
以上により、本発明によれば、直径が数ｎｍの金属めっきで貫通孔が緻密に充填され、低電気抵抗であり、かつ貫通孔内に未充填部分が存在せず、高い機械的接続信頼性および電気的接続信頼性を有する貫通孔導体を形成した高密度配線が可能な配線基板を提供することができた。
【図面の簡単な説明】
【図１】本発明の配線基板の実施の形態の一例を示す断面図である。
【図２】図１に示す配線基板の要部拡大断面図である。
【図３】図２に示す配線基板の要部における金属めっき充填前の状態を示す要部拡大断面図である。
【符号の説明】
１・・・絶縁層
２・・・第１の配線導体層
３・・・第２の配線導体層
４・・・貫通孔導体
５・・・配線基板
６・・・半導体素子
７・・・半田ボール
８・・・離型性フィルム
９・・・貫通孔
【図１】
2004111471.tif 000004
【図２】
2004111471.tif 000005
【図３】
2004111471.tif 000006